【手続補正書】
【提出日】平成20年8月26日(2008.8.26)
【手続補正１】
【補正対象書類名】明細書
【補正対象項目名】特許請求の範囲
【補正方法】変更
【補正の内容】
【特許請求の範囲】
【請求項１】  下記の群から選択される反復単位を含むポリマー、および一以上の発光性金属イオンまたは発光性金属イオン錯体を含んでなる組成物。
【化１】
2004503640.tif 000001
【化２】
2004503640.tif 000002
（式中、ＲはＨ、Ｄ、Ｆ、アルコキシ、アリールオキシ、アルキル、アリール、アルキルケトン、アリールケトン、アルキルエステル、アリールエステル、アミド、カルボン酸、フルオロアルキル、フルオロアリール、ポリアルカレンオキシであり、Ｒ基のいずれか二つは架橋されてもよく、ｍは０〜２であり、ｎは０〜３であり、ｏは０〜４であり、ｐは０〜５であり、ｑは０〜６であり、ＡおよびＢは−Ｏ−、−Ｓ−、−ＮＲ1−および−ＣＲ1Ｒ2−、−ＣＲ1Ｒ2ＣＲ3Ｒ4−、−Ｎ＝ＣＲ1、−ＣＲ1＝ＣＲ2−、−Ｎ＝Ｎ−、および−（ＣＯ）−からなる群から独立に選択され、ここでＲ1〜Ｒ4はＨ、Ｄ、Ｆ、アルキル、アリール、アルキレンオキシ、ポリアルキレンオキシ、アルコキシ、アリールオキシ、フルオロアルキル、およびフルオロアリールであり、該Ｒ基の二つは架橋されてもよく、ｍは０〜２であり、ｎは０〜３であり、ｏは０〜４であり、ｐは０〜５であり、ｑは０〜６であり、ｒは０〜７であり、またＥはＯ、ＮＨおよびＳからなる群から選択される。）
【請求項２】  前記発光性金属イオンまたは発光性金属イオン錯体はランタニド金属イオンを含んでなる請求項１に記載の組成物。
【請求項３】  前記ポリマーは共重合体である請求項１に記載の組成物。
【請求項４】  前記ポリマーは樹状ポリマーまたは超分岐ポリマーである請求項１に記載の組成物。
【請求項５】  前記ポリマーは構造ＩＩの反復単位を含んでなる請求項１に記載の組成物。
【請求項６】  前記発光性金属イオンまたは発光性金属イオン錯体はセリウムを含んでなる請求項１に記載の組成物。
【請求項７】  前記発光性金属イオンまたは発光金属イオン錯体はユーロピウムを含んでなる請求項１に記載の組成物。
【請求項８】  前記発光性金属イオンまたは発光金属イオン錯体はテルビウムを含んでなる請求項１に記載の組成物。
【請求項９】  前記反復単位の一つは構造ＩＩを有し、構造ＩＩを有する反復単位の一つについて、ｑは０であり、Ａは−ＣＲ1Ｒ2−であり、Ｒ1およびＲ2はアルキルである請求項１に記載の組成物。
【請求項１０】  第二の反復単位は構造ＩＩを有し、ここでｑは０であり、Ａは−ＣＲ1Ｒ2−であり、Ｒ1およびＲ2はＨ、Ｄ、Ｆ、アルキル、アリール、アルキレンオキシ、ポリアルキレンオキシ、アルコキシ、アリールオキシ、フルオロアルキル、およびフルオロアリールからなる群から選択される請求項９に記載の組成物。
【請求項１１】  前記発光性金属イオンまたは発光性金属イオン錯体は無機固体の一部として存在する請求項１に記載の組成物。
【請求項１２】  前記無機固体は１〜１０００ナノメータの物理的大きさを持ったナノサイズの粉末である請求項１１に記載の組成物。
【請求項１３】  前記無機固体は半導体である請求項１２に記載の組成物。
【請求項１４】  前記半導体はＩＩ−ＩＶ半導体である請求項１３に記載の組成物。
【請求項１５】  前記発光性金属イオンまたは発光性金属イオン錯体は、クロム、マンガン、鉄、コバルト、モリブデン、ルテニウム、ロジウム、パラジウム、銀、タングステン、レニウム、オスミウム、イリジウム、白金、金、およびウランからなる群から選択される金属イオンを含んでなる請求項１に記載の組成物。
【請求項１６】  請求項１に記載の組成物を含んでなるエレクトロルミネッセンス装置。
【請求項１７】  ２０ ｎｍ以下の発光バンドを有する、請求項１に記載の組成物。
【請求項１８】  前記ポリマーは架橋ポリマーである請求項１に記載の組成物。
【請求項１９】  前記ポリマーはオリゴマーである請求項１に記載の組成物。
【請求項２０】  前記ポリマーは分岐ポリマーである請求項１に記載の組成物。
【請求項２１】  前記ポリマーはブロック共重合体である請求項１に記載の組成物。
【請求項２２】  前記ポリマーはランダム共重合体である請求項１に記載の組成物。
【請求項２３】  前記ポリマーはグラフト共重合体である請求項１に記載の組成物。
【請求項２４】  前記ポリマーの共役長さは非芳香族スペーサ基で制御される請求項１に記載の組成物。
【請求項２５】  前記スペーサ基は−Ｏ−、−Ｓ−、−ＮＲ−、−ＣＲ1Ｒ2−、−（ＣＨ2）n−、エステル、およびアミドからなる群から選択される請求項２４に記載の組成物。
【請求項２６】  前記共役長さは２〜５０共役環である請求項２４に記載の組成物。
【請求項２７】  第一の電極と；
一以上の電荷輸送材料と；
請求項１の組成物および第二の電極を含んでなるエレクトロルミネッセンス層とを具備するエレクトロルミネッセンス装置。
【請求項２８】  前記電極の一方または両方が透明電極である請求項２７に記載のエレクトロルミネッセンス装置。
【請求項２９】  前記電極の一方または両方が酸化錫またはドープされた酸化錫を含んでなる請求項２７に記載のエレクトロルミネッセンス装置。
【請求項３０】  前記電荷移動材料の一つは、異なる層として設けられたホール輸送材料である請求項２７に記載のエレクトロルミネッセンス装置。
【請求項３１】  二つの層、即ち、ホール輸送材料を含む第一の層と、電子輸送材料を含むエレクトロルミネッセンス層とを具備してなる請求項２７に記載のエレクトロルミネッセンス装置。
【請求項３２】  電子輸送材料が異なる層として設けられる請求項２７に記載のエレクトロルミネッセンス装置。
【請求項３３】  二つの層、即ち、電子輸送材料を含む第一の層と、ホール輸送材料を含むエレクトロルミネッセンス層とを具備してなる請求項２７に記載のエレクトロルミネッセンス装置。
【請求項３４】  三つの層、即ち、電子輸送材料の層とホール輸送材料の層の間に挟まれたエレクトロルミネッセンス層を具備してなる請求項２７に記載のエレクトロルミネッセンス装置。
【請求項３５】  前記層は異なるものではなく、徐々に変化する請求項３４に記載のエレクトロルミネッセンス装置。
【請求項３６】  ホール輸送材料および電子輸送材料を含んでなり、その両者がエレクトロルミネッセンス層の中で徐々に変化している請求項２７に記載のエレクトロルミネッセンス装置。
【請求項３７】  前記エレクトロルミネッセンス層は、１〜１０００ナノメータ範囲の物理的大きさのナノサイズ粉末を含んでなる請求項２７に記載のエレクトロルミネッセンス装置。
【請求項３８】  ターンオン電圧が５Ｖ未満である請求項２７に記載のエレクトロルミネッセンス装置。
【請求項３９】  次式で表される反復単位を含むポリマー並びに一以上の発光性金属イオンまたは発光性金属イオン錯体を含有してなる組成物であって、前記ポリマーが約３０，０００ダルトンよりも大きい分子量を有する前記組成物。
【化３】
2004503640.tif 000003
（式中、ＲはＨ、Ｄ、Ｆ、Ｃｌ、Ｂｒ、Ｉ、アルコキシ、アリールオキシ、アルキル、アリール、アルキルケトン、アリールケトン、アルキルエステル、アリールエステル、アミド、カルボン酸、フルオロアルキル、フルオロアリール、ポリアルカレンオキシであり、Ｒ基のいずれか二つは架橋されてもよく、ｍは０〜２であり、ｎは０〜３であり、ｏは０〜４であり、ｐは０〜５であり、ｑは０〜６であり、ＡおよびＢは−Ｏ−、−Ｓ−、−ＮＲ1−および−ＣＲ1Ｒ2−、−ＣＲ1Ｒ2ＣＲ3Ｒ4−、−Ｎ＝ＣＲ1、−ＣＲ1＝ＣＲ2−、−Ｎ＝Ｎ−、および−（ＣＯ）−からなる群から独立に選択され、ここでＲ1〜Ｒ4はＨ、Ｄ、Ｆ、アルキル、アリール、アルキレンオキシ、ポリアルキレンオキシ、アルコキシ、アリールオキシ、フルオロアルキル、およびフルオロアリールであり、該Ｒ基の二つは架橋されてもよく、ｍは０〜２であり、ｎは０〜３であり、ｏは０〜４であり、ｐは０〜５であり、ｑは０〜６であり、ｒは０〜７であり、またＥはＯ、ＮＨおよびＳからなる群から選択される。）。
【請求項４０】  請求項３９に記載の組成物であって、ｏは１であり、Ｒは−（Ｃ＝Ｏ）ＮＲ1Ｒ2、ベンゾイル、−ＮＲ1Ｒ2、−ＯＲ1、−ＣＨＲ1Ｒ2、−フェニル、−ナフチル、および−２−ベンゾオキサゾールからなる群から選択され、Ｒ1およびＲ2は上記で定義した通りである組成物。
【請求項４１】  請求項３９に記載の組成物であって、前記発光性金属イオンまたは発光性金属イオン錯体は、ランタニド金属イオンを含んでなる組成物。
【請求項４２】  請求項３９に記載の組成物であって、前記ポリマーは共重合体である組成物。
【請求項４３】  請求項３９に記載の組成物であって、前記ポリマーは樹状ポリマーまたは超分岐ポリマーである組成物。
【請求項４４】  請求項３９に記載の組成物であって、前記発光性金属または発光性金属錯体がセリウムを含んでなる組成物。
【請求項４５】  請求項３９に記載の組成物であって、前記発光性金属または発光性金属錯体がユーロピウムを含んでなる組成物。
【請求項４６】  請求項３９に記載の組成物であって、前記発光性金属または発光性金属錯体がテルビウムを含んでなる組成物。
【請求項４７】  請求項３９に記載の組成物であって、前記発光性金属または発光性金属錯体が無機固体の一部として存在する組成物。
【請求項４８】  請求項４７に記載の組成物であって、前記無機固体は、１〜１０００ナノメータ範囲の物理的大きさを持ったナノサイズの粉末である組成物。
【請求項４９】  請求項４７に記載の組成物であって、前記無機固体は半導体である組成物。
【請求項５０】  請求項４９に記載の組成物であって、前記半導体がＩＩ−ＶＩ半導体である組成物。
【請求項５１】  請求項３９に記載の組成物であって、前記発光性金属イオンまたは亜発光性金属イオン錯体は、クロム、マンガン、鉄、コバルト、モリブデン、ルテニウム、ロジウム、パラジウム、銀、タングステン、レニウム、オスミウム、イリジウム、白金、金、およびウランからなる群から選択される組成物。
【請求項５２】  請求項３９に記載の組成物を含んでなるエレクトロルミネッセンス装置。
【請求項５３】  請求項４８に記載の組成物であって、前記無機固体が半導体である組成物。
【請求項５４】  請求項４８に記載の組成物であって、前記半導体がＩＩ−ＶＩ半導体である組成物。
【請求項５５】  請求項３９に記載の組成物であって、前記ポリマーが架橋ポリマーである組成物。
【請求項５６】  請求項３９に記載の組成物であって、前記ポリマーがオリゴマーである組成物。
【請求項５７】  請求項３９に記載の組成物であって、前記ポリマーが分岐ポリマーである組成物。
【請求項５８】  請求項３９に記載の組成物であって、前記ポリマーがブロック共重合体である組成物。
【請求項５９】  請求項３９に記載の組成物であって、前記ポリマーがランダム共重合体である組成物。
【請求項６０】  請求項３９に記載の組成物であって、前記ポリマーがグラフト共重合体である組成物。
【請求項６１】  請求項３９に記載の組成物であって、前記ポリマーの共役長が非芳香族スペーサ基によって制御される組成物。
【請求項６２】  請求項６１に記載の組成物であって、前記スペーサ基が−Ｏ−、−Ｓ−、−ＮＲ−、−ＣＲ1Ｒ2−、−Ｃ（Ｈ2）n−、−Ｃ（Ｆ2）n−、エステル、およびアミドからなる群から選択される組成物。
【請求項６３】  請求項６１に記載の組成物であって、前記共役長が２〜５０共役環の間である組成物。
【請求項６４】  第一の電極と；
一以上の電荷輸送層と；
請求項３９の組成物および第二の電極を含むエレクトロルミネッセンス層とを具備してなるエレクトロルミネッセンス装置。
【請求項６５】  請求項６４に記載の装置であって、前記エレクトロルミネッセンス層が、１〜１０００ナノメータの範囲の物理的大きさを持ったナノサイズの粉末を含んでなる装置。
【手続補正２】
【補正対象書類名】明細書
【補正対象項目名】００６７
【補正方法】変更
【補正の内容】
【００６７】
実施例３０
上記の実施例２８で調製したポリマー３７、１ ｇを、１５ ｍＬのＮＭＰ中における０．４ ｇのＥｕ（ＮＯ3）3・６Ｈ2Ｏおよび０．１５ ｇのフェナントレンと混合する。この溶液を、酸化インジウムチンおよびＢａｙｔｒｏｎ Ｐ（登録商標、Ｂａｙｅｒ）でプレコートされたガラスプレート上にキャストして、厚さ約２００ ｎｍの膜を得る。この膜は、３６６ ｎｍで照射したときに赤色の蛍光を発する。マグネシウム／銀カソードを、一方のプレート上のポリマー３７の層の頂部に蒸着する。第二のプレート上には、２，４−ジナフチルオキソジアゾールをポリマー３７の層の上に蒸着し、続いてマグネシウム／銀カソードを蒸着する。両装置は、アノードおよびカソードを横切って電圧を印加したときに赤色光を放出する。
光ルミネッセンスおよびエレクトロルミネッセンス組成物、かかる組成物を製造する方法、およびそれによって製造される光ルミネッセンスおよびエレクトロルミネッセンス装置の実施例に関する上記の説明は、例示目的のためのものである。当業者に明かな変形の故に、本発明は上記で述べた特定の実施例に限定されるものではない。本発明の範囲は特許請求の範囲において定義される。
なお、本発明の具体的な態様は、以下のように示される。
（１）下記の群から選択される反復単位を含むポリマー、および一以上の発光性金属イオンまたは発光性金属イオン錯体を含んでなる組成物。
【化３１】
2004503640.tif 000004
【化３２】
2004503640.tif 000005
（式中、ＲはＨ、Ｄ、Ｆ、アルコキシ、アリールオキシ、アルキル、アリール、アルキルケトン、アリールケトン、アルキルエステル、アリールエステル、アミド、カルボン酸、フルオロアルキル、フルオロアリール、ポリアルカレンオキシであり、Ｒ基のいずれか二つは架橋されてもよく、ｍは０〜２であり、ｎは０〜３であり、ｏは０〜４であり、ｐは０〜５であり、ｑは０〜６であり、ＡおよびＢは−Ｏ−、−Ｓ−、−ＮＲ1−および−ＣＲ1Ｒ2−、−ＣＲ1Ｒ2ＣＲ3Ｒ4−、−Ｎ＝ＣＲ1、−ＣＲ1＝ＣＲ2−、−Ｎ＝Ｎ−、および−（ＣＯ）−からなる群から独立に選択され、ここでＲ1〜Ｒ4はＨ、Ｄ、Ｆ、アルキル、アリール、アルキレンオキシ、ポリアルキレンオキシ、アルコキシ、アリールオキシ、フルオロアルキル、およびフルオロアリールであり、該Ｒ基の二つは架橋されてもよく、ｍは０〜２であり、ｎは０〜３であり、ｏは０〜４であり、ｐは０〜５であり、ｑは０〜６であり、ｒは０〜７であり、またＥはＯ、ＮＨおよびＳからなる群から選択される。）
（２）前記発光性金属イオンまたは発光性金属イオン錯体はランタニド金属イオンを含んでなる（１）に記載の組成物。
（３）前記ポリマーは共重合体である（１）に記載の組成物。
（４）前記ポリマーは樹状ポリマーまたは超分岐ポリマーである（１）に記載の組成物。
（５）前記ポリマーは構造ＩＩの反復単位を含んでなる（１）に記載の組成物。
（６）前記発光性金属イオンまたは発光性金属イオン錯体はセリウムを含んでなる（１）に記載の組成物。
（７）前記発光性金属イオンまたは発行金属イオン錯体はユーロピウムを含んでなる（１）に記載の組成物。
（８）前記発光性金属イオンまたは発行金属イオン錯体はテルビウムを含んでなる（１）に記載の組成物。
（９）前記ポリマーは共重合体である（１）に記載の組成物。
（１０）前記反復単位の一つは構造ＩＩを有する（９）に記載の組成物。
（１１）構造ＩＩを有する反復単位の一つについて、ｑは０であり、Ａは−ＣＲ1Ｒ2−であり、Ｒ1およびＲ2はアルキルである（１０）に記載の組成物。
（１２）第二の反復単位は構造ＩＩを有し、こおでｑは０であり、Ａは−ＣＲ1Ｒ2−であり、Ｒ1およびＲ2はＨ、Ｄ、Ｆ、アルキル、アリール、アルキレンオキシ、ポリアルキレンオキシ、アルコキシ、アリールオキシ、フルオロアルキル、およびフルオロアリールからなる群から選択される（１１）に記載の組成物。
（１３）前記発光性金属イオンまたは発光性金属イオン錯体は無機固体の一部として存在する（１）に記載の組成物。
（１４）前記無機固体は１〜１０００ナノメータの物理的大きさを持ったナノサイズの粉末である（１３）に記載の組成物。
（１５）前記無機固体は半導体である（１４）に記載の組成物。
（１６）前記半導体はＩＩ−ＩＶ半導体である（１５）に記載の組成物。
（１７）前記発光性金属イオンまたは発光性金属イオン錯体は、クロム、マンガン、鉄、コバルト、モリブデン、ルテニウム、ロジウム、パラジウム、銀、タングステン、レニウム、オスミウム、イリジウム、白金、金、およびウランからなる群から選択される金属イオンを含んでなる（１）に記載の組成物。
（１８）（１）に記載の組成物を含んでなるエレクトロルミネッセンス装置。
（１９）前記無機固体は半導体である、（１３）に記載の組成物。
（２０）前記半導体はＩＩ−ＩＶ半導体である、（１９）に記載の組成物。
（２１）２０ ｎｍ以下の発光バンドを有する、（１）に記載の組成物。
（２２）１０ ｎｍ以下の発光バンドを有する、（１）に記載の組成物。
（２３）５ ｎｍ以下の発光バンドを有する、（１）に記載の組成物。
（２４）３ ｎｍ以下の発光バンドを有する、（１）に記載の組成物。
（２５）前記発光性金属イオンまたは発光性金属イオン錯体は、分極性リガンドを含んでなる（１）に記載の組成物。
（２６）前記分極性リガンドは下記からなる群から選択される（２５）に記載の組成物。
【化３３】
2004503640.tif 000006
【化３４】
2004503640.tif 000007
（２７）前記分極性リガンドはポリマー鎖の一部である（２５）に記載の組成物。
（２８）前記ポリマー鎖は共役ポリマー鎖である（２７）に記載の組成物。
（２９）前記ポリマーは架橋ポリマーである（１）に記載の組成物物。
（３０）前記ポリマーはオリゴマーである（１）に記載の組成物。
（３１）前記ポリマーは分岐ポリマーである（１）に記載の組成物。
（３２）前記ポリマーはブロック共重合体である（１）に記載の組成物。
（３３）前記ポリマーはランダム共重合体である（１）に記載の組成物。
（３４）前記ポリマーはグラフト共重合体である（１）に記載の組成物。
（３５）前記ポリマーの共役長さは非芳香族スペーサ基で制御される（１）に記載の組成物。
（３６）前記スペーサ基は−Ｏ−、−Ｓ−、−ＮＲ−、−ＣＲ1Ｒ2−、−（ＣＨ2）n−、エステル、およびアミドからなる群から選択される（３５）に記載の組成物。
（３７）前記共役長さは２〜５０共役環である（３５）に記載の組成物。
（３８）前記共役長さは３〜１０共役環である（３５）に記載の組成物。
（３９）（３６）に記載の組成物であって、前記共役長さは３〜６共役環である組成物。
（４０）（１）の組成物を含んでなるエレクトロルミネッセンス装置。
（４１）前記ポリマーが架橋ポリマーである（４０）に記載の装置。
（４２）第一の電極と；
一以上の電荷輸送材料と；
（１）の組成物および第二の電極を含んでなるエレクトロルミネッセンス層とを具備するエレクトロルミネッセンス装置。
（４３）前記電極の一方または両方が透明電極である（４２）に記載のエレクトロルミネッセンス装置。
（４４）前記電極の一方または両方が酸化錫またはドープされた酸化錫を含んでなる（４２）に記載のエレクトロルミネッセンス装置。
（４５）前記電荷移動材料の一つは、異なる層として設けられたホール輸送材料である（４２）に記載のエレクトロルミネッセンス装置。
（４６）二つの層、即ち、ホール輸送材料を含む第一の層と、電子輸送材料を含むエレクトロルミネッセンス層とを具備してなる（４２）に記載のエレクトロルミネッセンス装置。
（４７）電子輸送材料が異なる層として設けられる（４２）に記載のエレクトロルミネッセンス装置。
（４８）二つの層、即ち、電子輸送材料を含む第一の層と、ホール輸送材料を含むエレクトロルミネッセンス層とを具備してなる（４２）に記載のエレクトロルミネッセンス装置。
（４９）三つの層、即ち、電子輸送材料の層とホール輸送材料の層の間に挟まれたエレクトロルミネッセンス層を具備してなる（４２）に記載のエレクトロルミネッセンス装置。
（５０）前記層は異なるものではなく、徐々に変化する（４９）に記載のエレクトロルミネッセンス装置。
（５１）ホール輸送材料および電子輸送材料をを含んでなり、その両者がエレクトロルミネッセンス層の中で徐々に変化している（４２）に記載のエレクトロルミネッセンス装置。
（５２）発光バンドが２０ ｎｍ以下である（４２）に記載のエレクトロルミネッセンス装置。
（５３）発光バンドが１０ ｎｍ以下である（４２）に記載のエレクトロルミネッセンス装置。
（５４）発光バンドが５ ｎｍ以下である（４２）に記載のエレクトロルミネッセンス装置。
（５５）発光バンドが３ ｎｍ以下である（４２）に記載のエレクトロルミネッセンス装置。
（５６）前記エレクトロルミネッセンス層は、１〜１０００ナノメータ範囲の物理的大きさのナノサイズ粉末を含んでなる（４２）に記載のエレクトロルミネッセンス装置。
（５７）ターンオン電圧が１５Ｖ未満である（４２）に記載のエレクトロルミネッセンス装置。
（５８）ターンオン電圧が１０Ｖ未満である（４２）に記載のエレクトロルミネッセンス装置。
（５９）ターンオン電圧が５Ｖ未満である（４２）に記載のエレクトロルミネッセンス装置。
（６０）芳香族炭化水素マトリックスと；
芳香族リガンドを有するランタニド金属錯体とを含有してなるエレクトロルミネッセンス組成物。
（６１）前記芳香族リガンドがジアリール基を有する（６０）に記載の組成物。
（６２）前記芳香族リガンドは二つの環が縮環した環状基を有する（６０）に記載の組成物。
（６３）前記芳香族リガンドがトリアリール基を有する（６０）に記載の組成物。
（６４）前記芳香族リガンドは三つの環が縮環した環状基を有する（６０）に記載の組成物。
（６５）前記芳香族リガンドがポリアリール基を有する（６０）に記載の組成物。
（６６）（６０）の組成物を含んでなるエレクトロルミネッセンス装置。
（６７）第一の電極と；
一以上の電荷輸送層と；
（６０）の組成物および第二の電極を含んだエレクトロルミネッセンス層とを具備してなるエレクトロルミネッセンス装置。
（６８）（６７）に記載の装置であって、前記電極の一方または両方が透明電極である装置。
（６９）（６７）に記載の装置であって、前記電極の一方または両方が、酸化錫またはドープされた酸化錫を含んでなる装置。
（７０）（６７）に記載の装置であって、前記層の一つがホール輸送層である装置。
（７１）（６７）に記載の装置であって、前記層の一つがホール輸送層であり、前記層のもう一つは発光性金属および電子輸送材料を含んでなる混合層である装置。
（７２）（６７）に記載の装置であって、前記層の一つは電子輸送層である装置。
（７３）（６７）に記載の装置であって、前記電極の一つは電子輸送層であり、前記層のもう一つは発光性金属およびホール輸送材料を含んでなる混合層である装置。
（７４）（６７）に記載の装置であって、前記層の一つはホール輸送層であり、前記層のもう一つは発光層であり、また前記層のもう一つは電子輸送層である装置。
（７５）（７３）に記載のエレクトロルミネッセンス装置であって、前記混合層は徐々に変化している装置。
（７６）異なる分子および発光性ランタニド金属イオンを含有する分極性マトリックスを含んでなる組成物。
（７７）（７６）に記載の組成物であって、前記分極性マトリックスは長腕スピロ化合物である組成物。
（７８）（７６）に記載の組成物であって、前記分極性マトリックスは次式で表さされる化合物である組成物。
【化３５】
2004503640.tif 000008
（７９）次式で表される反復単位を含むポリマー並びに一以上の発光性金属イオンまたは発光性金属イオン錯体を含有してなる組成物であって、前記ポリマーが約３０，０００ダルトンよりも大きい分子量を有する前記組成物。
【化３６】
2004503640.tif 000009
（式中、ＲはＨ、Ｄ、Ｆ、Ｃｌ、Ｂｒ、Ｉ、アルコキシ、アリールオキシ、アルキル、アリール、アルキルケトン、アリールケトン、アルキルエステル、アリールエステル、アミド、カルボン酸、フルオロアルキル、フルオロアリール、ポリアルカレンオキシであり、Ｒ基のいずれか二つは架橋されてもよく、ｍは０〜２であり、ｎは０〜３であり、ｏは０〜４であり、ｐは０〜５であり、ｑは０〜６であり、ＡおよびＢは−Ｏ−、−Ｓ−、−ＮＲ1−および−ＣＲ1Ｒ2−、−ＣＲ1Ｒ2ＣＲ3Ｒ4−、−Ｎ＝ＣＲ1、−ＣＲ1＝ＣＲ2−、−Ｎ＝Ｎ−、および−（ＣＯ）−からなる群から独立に選択され、ここでＲ1〜Ｒ4はＨ、Ｄ、Ｆ、アルキル、アリール、アルキレンオキシ、ポリアルキレンオキシ、アルコキシ、アリールオキシ、フルオロアルキル、およびフルオロアリールであり、該Ｒ基の二つは架橋されてもよく、ｍは０〜２であり、ｎは０〜３であり、ｏは０〜４であり、ｐは０〜５であり、ｑは０〜６であり、ｒは０〜７であり、またＥはＯ、ＮＨおよびＳからなる群から選択される。）。
（８０）（７９）に記載の組成物であって、前記ポリマーが約５０，０００ダルトンよりも大きい分子量を有する組成物。
（８１）（７９）に記載の組成物であって、前記ポリマーが約６０，０００ダルトンよりも大きい分子量を有する組成物。
（８２）（７９）に記載の組成物であって、前記ポリマーが約１００，０００ダルトンよりも大きい分子量を有する組成物。
（８３）（７９に記載の組成物であって、前記ポリマーが約１５０，０００ダルトンよりも大きい分子量を有する組成物。
（８４）（７９）に記載の組成物であって、前記ポリマーが約２００，０００ダルトンよりも大きい分子量を有する組成物。
（８５）（７９）に記載の組成物であって、前記ポリマーは少なくとも１．８ ｄＬ／ｇの固有粘度を有する組成物。
（８６）（７９）に記載の組成物であって、前記ポリマーは少なくとも４．２ ｄＬ／ｇの固有粘度を有する組成物。
（８７）（７９）に記載の組成物であって、ｏは１であり、Ｒは−（Ｃ＝Ｏ）ＮＲ1Ｒ2、ベンゾイル、−ＮＲ1Ｒ2、−ＯＲ1、−ＣＨＲ1Ｒ2、−フェニル、−ナフチル、および−２−ベンゾオキサゾールからなる群から選択され、Ｒ1およびＲ2は上記で定義した通りである組成物。
（８８）（７９）に記載の組成物であって、前記発光性金属イオンまたは発光性金属イオン錯体は、ランタニド金属イオンを含んでなる組成物。
（８９）（７９）に記載の組成物であって、前記ポリマーは共重合体である組成物。
（９０）（７９）に記載の組成物であって、前記ポリマーは樹状ポリマーまたは超分岐ポリマーである組成物。
（９１）（７９）に記載の組成物であって、前記発光性金属または発光性金属錯体がセリウムを含んでなる組成物。
（９２）（７９）に記載の組成物であって、前記発光性金属または発光性金属錯体がユーロピウムを含んでなる組成物。
（９３）（７９）に記載の組成物であって、前記発光性金属または発光性金属錯体がテルビウムを含んでなる組成物。
（９４）（７９）に記載の組成物であって、前記発光性金属または発光性金属錯体が無機固体の一部として存在する組成物。
（９５）（９４）に記載の組成物であって、前記無機固体は、１〜１０００ナノメータ範囲の物理的大きさを持ったナノサイズの粉末である組成物。
（９６）（９４）に記載の組成物であって、前記無機固体は半導体である組成物。
（９７）（９６）に記載の組成物であって、前記半導体がＩＩ−ＶＩ半導体である組成物。
（９８）（７９）に記載の組成物であって、前記発光性金属イオンまたは亜発光性金属イオン錯体は、クロム、マンガン、鉄、コバルト、モリブデン、ルテニウム、ロジウム、パラジウム、銀、タングステン、レニウム、オスミウム、イリジウム、白金、金、およびウランからなる群から選択される組成物。
（９９）（７９）に記載の組成物を含んでなるエレクトロルミネッセンス装置。
（１００）（９５）に記載の組成物であって、前記無機固体が半導体である組成物。
（１０１）（９５）に記載の組成物であって、前記半導体がＩＩ−ＶＩ半導体である組成物。
（１０２）２０ ｎｍ以下の発光バンドを有する（１０１）に記載の組成物。
（１０３）１０ ｎｍ以下の発光バンドを有する（１０１）に記載の組成物。
（１０４）５ ｎｍ以下の発光バンドを有する（７９）に記載の組成物。
（１０５）３ ｎｍ以下の発光バンドを有する（７９）に記載の組成物。
（１０６）（７９）に記載の組成物であって、前記発光性金属または発光性金属イオン錯体が分極性リガンドを含んでなる組成物。
（１０７）前記分極性リガンドが下記からなる群から選択される（１０６）に記載の組成物。
【化３７】
2004503640.tif 000010
【化３８】
2004503640.tif 000011
（１０８）（１０６）に記載の組成物であって、前記分極性リガンドがポリマー鎖の一部である組成物。
（１０９）（１０８）に記載の組成物であって、前記ポリマー鎖が共役したポリマー鎖である組成物。
（１１０）（７９）に記載の組成物であって、前記ポリマーが架橋ポリマーである組成物。
（１１１）（７９）に記載の組成物であって、前記ポリマーがオリゴマーである組成物。
（１１２）（７９）に記載の組成物であって、前記ポリマーが分岐ポリマーである組成物。
（１１３）（７９）に記載の組成物であって、前記ポリマーがブロック共重合体である組成物。
（１１４）（７９）に記載の組成物であって、前記ポリマーがランダム共重合体である組成物。
（１１５）（７９）に記載の組成物であって、前記ポリマーがグラフト共重合体である組成物。
（１１６）（７９）に記載の組成物であって、前記ポリマーの共役長が非芳香族スペーサ基によって制御される組成物。
（１１７）（１１６）に記載の組成物であって、前記スペーサ基が−Ｏ−、−Ｓ−、−ＮＲ−、−ＣＲ1Ｒ2−、−Ｃ（Ｈ2）n−、−Ｃ（Ｆ2）n−、エステル、およびアミドからなる群から選択される組成物。
（１１８）（１１６）に記載の組成物であって、前記共役長が２〜５０共役環の間である組成物。
（１１９）（１１６）に記載の組成物であって、前記共役長が３〜１０共役環の間である組成物。
（１２０）（１１６）に記載の組成物であって、前記共役長が３〜６共役環の間である組成物。
（１２１）第一の電極と；
一以上の電荷輸送層と；
（７９）の組成物および第二の電極を含むエレクトロルミネッセンス層とを具備してなるエレクトロルミネッセンス装置。
（１２２）（１２１）に記載のエレクトロルミネッセンス装置であって、前記電極の一方または両方が透明電極である装置。
（１２３）（１２１）に記載の装置であって、前記電極の一方または両方が酸化錫またはドープされた酸化錫を含んでなる装置。
（１２４）（１２１）に記載の装置であって、前記電荷輸送材料の一つは、別個の層として設けられたホール輸送材料である装置。
（１２５）（１２１）に記載の装置であって、二つの層、即ち、ホール輸送材料を含む第一の層およびエレクトロルミネッセンス層を具備してなる装置。
（１２６）（１２１）に記載の装置であって、電子輸送材料が一つの層として与えられる装置。
（１２７）（１２１）に記載の装置であって、二つの層、即ち、電子輸送材料を含んでなる第一の層と、追加のホール輸送材料を含むエレクトロルミネッセンス層とを具備してなる装置。
（１２８）（１２１）に記載の装置であって、三つの層、即ち、電子輸送材料層とホール輸送材料層との間に挟まれたエレクトロルミネッセンス層を具備してなる装置。
（１２９）（１２８）に記載の装置であって、前記三つの層は明瞭に異なっておらず、徐々に変化している装置。
（１３０）（１２１）に記載のエレクトロルミネッセンス装置であって、ホール輸送材料および電子輸送材料を含んでなり、これら両者は前記エレクトロルミネッセンス層の中で徐々に変化している装置。
（１３１）（１２１）に記載の装置であって、発光バンドが２０ ｎｍ以下である装置。
（１３２）
（１２１）に記載の装置であって、発光バンドが１０ ｎｍ以下である装置。
（１３３）（１２１）に記載の装置であって、発光バンドが５ ｎｍ以下である装置。
（１３４）（１２１）に記載の装置であって、発光バンドが３ ｎｍ以下である装置。
（１３５）（１２１）に記載の装置であって、前記エレクトロルミネッセンス層が、１〜１０００ナノメータの範囲の物理的大きさを持ったナノサイズの粉末を含んでなる装置。
（１３６）（１２１）に記載の装置であって、ターンオン電圧が１５Ｖ未満である装置。
（１３７）（１２１）に記載の装置であって、ターンオン電圧が１０Ｖ未満である装置。
（１３８）（１２１）に記載の装置であって、ターンオン電圧が５Ｖ未満である装置。
（１３９）下記の構造のポリマーと；一以上の発光性の金属イオンまたは金属イオン錯体とを含んでなる組成物：
−（Ｒ−分極性リガンド−Ｒ）−（Ｙ）−
ここで、ＲはＨ、Ｄ、Ｆ、Ｃｌ、Ｂｒ、Ｉ、アルコキシ、アリールオキシ、アルキル、アリール、アルキルケトン、アリールケトン、アルキルエステル、アリールエステル、アミド、カルボン酸、フルオロアルキル、フルオロアリール、ポリアルカレンオキシ〜独立に選択され、Ｒ基の何れか二つは架橋されてもよく、Ｙはポリマー反復単位である。
（１４０）（１３９）に記載の組成物であって、前記発光性金属イオンまたは発光性金属イオン錯体は、クロム、マンガン、鉄、コバルト、モリブデン、ルテニウム、ロジウム、パラジウム、銀、タングステン、レニウム、オスミウム、イリジウム、白金、金およびウランからなる群から選択される金属イオンを含んでなる組成物。
（１４１）（１３９）に記載の組成物であって、前記分極性リガンドが下記からなる群から選択される組成物。
【化３９】
2004503640.tif 000012
【化４０】
2004503640.tif 000013
（１４２）Ｙが下記からなる群から選択される（１３９）に記載の組成物。
【化４１】
2004503640.tif 000014
【化４２】
2004503640.tif 000015
（式中、Ｙ反復単位上のＲは、Ｈ、Ｄ、Ｆ、Ｃｌ、Ｂｒ、Ｉ、アルコキシ、アリールオキシ、アルキル、アリール、アルキルケトン、アリールケトン、アルキルエステル、アリールエステル、アミド、カルボン酸、フルオロアルキル、フルオロアリール、ポリアルカレンオキシから独立に選択され、Ｙ反復単位Ｒ基の何れか二つは架橋されてもよく、ｍは０〜２であり、ｎは０〜３であり、ｏは０〜４であり、ｐは０〜５であり、ｑは０〜６であり、ＡおよびＢは−Ｏ−、−Ｓ−、−ＮＲ1−、および−ＣＲ1Ｒ2−、−ＣＲ1Ｒ2ＣＲ3Ｒ4−、−Ｎ＝ＣＲ1、−ＣＲ1＝ＣＲ2−、−Ｎ＝Ｎ−、および−（ＣＯ）−からなる群から独立に選択され、ここでＲ1〜Ｒ4はＨ、Ｄ、Ｆ、Ｃｌ、Ｂｒ、Ｉ、アルコキシ、アリールオキシ、アルキル、アリール、アルキレンオキシ、ポリアルキレンオキシ、アルコキシ、アリールオキシ、フルオロアルキル、およびフルオロアリールであり、該Ｒ基の二つは架橋されてもよく、ｍは０〜２であり、ｎは０〜３であり、ｏは０〜４であり、ｐは０〜５であり、ｑは０〜６であり、ｒは０〜７であり、またＥはＯ、ＮＨおよびＳからなる群から選択される。）
（１４３）下記からなる群から選択される反復単位を含むポリマーと、一以上の発光性金属イオンまたは発光性金属イオン錯体とを含有してなる組成物。
【化４３】
2004503640.tif 000016
【化４４】
2004503640.tif 000017
（式中、Ｒは、Ｈ、Ｄ、Ｆ、Ｃｌ、Ｂｒ、Ｉ、アルコキシ、アリールオキシ、アルキル、アリール、アルキルケトン、アリールケトン、アルキルエステル、アリールエステル、アミド、カルボン酸、フルオロアルキル、フルオロアリール、ポリアルカレンオキシから独立に選択され、Ｒ基の何れか二つは架橋されてもよく、ｍは０〜２であり、ｎは０〜３であり、ｏは０〜４であり、ｐは０〜５であり、ｑは０〜６であり、ＡおよびＢは−Ｏ−、−Ｓ−、−ＮＲ1−、および−ＣＲ1Ｒ2−、−ＣＲ1Ｒ2ＣＲ3Ｒ4−、−Ｎ＝ＣＲ1、−ＣＲ1＝ＣＲ2−、−Ｎ＝Ｎ−、および−（ＣＯ）−からなる群から独立に選択され、ここでＲ1〜Ｒ4はＨ、Ｄ、Ｆ、アルキル、アリール、アルキレンオキシ、ポリアルキレンオキシ、アルコキシ、アリールオキシ、フルオロアルキル、およびフルオロアリールであり、該Ｒ基の二つは架橋されてもよく、ｍは０〜２であり、ｎは０〜３であり、ｏは０〜４であり、ｐは０〜５であり、ｑは０〜６であり、ｒは０〜７であり、またＥはＯ、ＮＨおよびＳからなる群から選択される。）
（１４４）前記ポリマーは約５０，０００ダルトンよりも大きい分子量を有する（１４３）に記載の組成物。
（１４５）前記ポリマーは約６０，０００ダルトンよりも大きい分子量を有する（１４３）に記載の組成物。
（１４６）前記ポリマーは約１００，０００ダルトンよりも大きい分子量を有する（１４３）に記載の組成物。
（１４７）前記ポリマーは約１５０，０００ダルトンよりも大きい分子量を有する（１４３）に記載の組成物。
（１４８）前記ポリマーは約２００，０００ダルトンよりも大きい分子量を有する（１４３）に記載の組成物。
（１４９）前記ポリマーは少なくとも１．８ ｄＬ／ｇの固有粘度を有する（１４３）に記載の組成物。
（１５０）前記ポリマーは少なくとも４．２ ｄＬ／ｇの固有粘度を有する（１４３）に記載の組成物。